【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
構成元素としてＬｉ、Ｐ、およびＳを含む硫化物固体電解質材料と、
構成元素としてＬｉおよびＳｉを含む合金材料と、
炭素材料と、
のメカノケミカル処理物を含む、リチウムイオン電池用負極材料。
【請求項２】
請求項１に記載のリチウムイオン電池用負極材料において、
前記硫化物固体電解質材料は、ＬｉＸＰＹＳＺ（ただし、４≦Ｘ≦１５、１≦Ｙ≦３、６≦Ｚ≦１４である。Ｘ、ＹおよびＺは整数である。）により示される化合物である、リチウムイオン電池用負極材料。
【請求項３】
請求項１または２に記載のリチウムイオン電池用負極材料において、
前記合金材料は、ＬｉＡＳｉＢ（ただし、７≦Ａ≦２５、３≦Ｂ≦７である。ＡおよびＢは整数である。）により示される化合物である、リチウムイオン電池用負極材料。
【請求項４】
請求項１乃至３いずれか一項に記載のリチウムイオン電池用負極材料において、
前記硫化物固体電解質材料に対する前記合金材料の混合モル比が１．５以上７．７以下である、リチウムイオン電池用負極材料。
【請求項５】
請求項１乃至４いずれか一項に記載のリチウムイオン電池用負極材料において、
前記炭素材料は黒鉛質材料である、リチウムイオン電池用負極材料。
【請求項６】
請求項１乃至５いずれか一項に記載のリチウムイオン電池用負極材料において、
前記硫化物固体電解質材料および前記合金材料の合計重量に対する前記炭素材料の混合重量の比が０．０１以上１．５以下である、リチウムイオン電池用負極材料。
【請求項７】
請求項１乃至６いずれか一項に記載のリチウムイオン電池用負極材料において、
前記メカノケミカル処理物は、線源としてＣｕＫα線を用いたＸ線回折では検出できない程度の結晶子サイズを有するＳｉ微粒子を含む、リチウムイオン電池用負極材料。
【請求項８】
請求項７に記載のリチウムイオン電池用負極材料において、
以下のＳｃｈｅｒｒｅｒの式から算出される、前記Ｓｉ微粒子の結晶子サイズが０．４ｎｍ以上２．０ｎｍ以下の範囲内であるリチウムイオン電池用負極材料。
Ｄ＝０．９４λ／βｃｏｓθ
（ただし、Ｄは結晶子径（Å）、βはＸ線回折ピークの半値幅、θはブラッグ角、λはＸ線（ＣｕＫα）の波長（１．５４Å）である）
【請求項９】
請求項１乃至８いずれか一項に記載のリチウムイオン電池用負極材料からなる負極活物質層を集電体の表面に形成してなる、リチウムイオン電池用負極。
【請求項１０】
請求項９に記載のリチウムイオン電池用負極と、電解質層と、正極とを備えた、リチウムイオン電池。
【請求項１１】
請求項１０に記載のリチウムイオン電池において、
前記電解質層が固体電解質層である、リチウムイオン電池。
【請求項１２】
リチウムイオン電池用負極材料を製造するための製造方法であって、
構成元素としてＬｉ、Ｐ、およびＳを含む硫化物固体電解質材料と、構成元素としてＬｉおよびＳｉを含む合金材料と、炭素材料と、をメカノケミカル処理する工程を含む、リチウムイオン電池用負極材料の製造方法。
【請求項１３】
請求項１２に記載のリチウムイオン電池用負極材料の製造方法において、
前記硫化物固体電解質材料は、ＬｉＸＰＹＳＺ（ただし、４≦Ｘ≦１５、１≦Ｙ≦３、６≦Ｚ≦１４である。Ｘ、ＹおよびＺは整数である。）により示される化合物である、リチウムイオン電池用負極材料の製造方法。
【請求項１４】
請求項１２または１３に記載のリチウムイオン電池用負極材料の製造方法において、
前記合金材料は、ＬｉＡＳｉＢ（ただし、７≦Ａ≦２５、３≦Ｂ≦７である。ＡおよびＢは整数である。）により示される化合物である、リチウムイオン電池用負極材料の製造方法。
【請求項１５】
請求項１２乃至１４のいずれか一項に記載のリチウムイオン電池用負極材料の製造方法において、
前記硫化物固体電解質材料に対する前記合金材料の混合モル比が１．５以上７．７以下である、リチウムイオン電池用負極材料の製造方法。
【請求項１６】
請求項１２乃至１５のいずれか一項に記載のリチウムイオン電池用負極材料の製造方法において、
前記炭素材料は黒鉛質材料である、リチウムイオン電池用負極材料の製造方法。
【請求項１７】
請求項１２乃至１６のいずれか一項に記載のリチウムイオン電池用負極材料の製造方法において、
前記硫化物固体電解質材料および前記合金材料の合計重量に対する前記炭素材料の混合重量の比が０．０１以上１．５以下である、リチウムイオン電池用負極材料の製造方法。
【手続補正２】
【補正対象書類名】明細書
【補正対象項目名】０００７
【補正方法】変更
【補正の内容】
【０００７】
本発明によれば、
構成元素としてＬｉ、Ｐ、およびＳを含む硫化物固体電解質材料と、
構成元素としてＬｉおよびＳｉを含む合金材料と、
炭素材料と、
のメカノケミカル処理物を含む、リチウムイオン電池用負極材料が提供される。
【手続補正３】
【補正対象書類名】明細書
【補正対象項目名】０００８
【補正方法】削除
【補正の内容】
【手続補正４】
【補正対象書類名】明細書
【補正対象項目名】００５６
【補正方法】変更
【補正の内容】
【００５６】
以上、本発明の実施形態について述べたが、これらは本発明の例示であり、上記以外の様々な構成を採用することもできる。
なお、本発明は前述の実施形態に限定されるものではなく、本発明の目的を達成できる範囲での変形、改良などは本発明に含まれるものである。
以下、参考形態の例を付記する。
＜付記＞
（付記１）
構成元素としてＬｉ、Ｐ、およびＳを含む硫化物固体電解質材料と、
構成元素としてＬｉおよびＳｉを含む合金材料と、
を粉砕混合することにより得られる、リチウムイオン電池用負極材料。
（付記２）
付記１に記載のリチウムイオン電池用負極材料において、
前記硫化物固体電解質材料は、ＬｉＸＰＹＳＺ（ただし、４≦Ｘ≦１５、１≦Ｙ≦３、６≦Ｚ≦１４である。）により示される化合物である、リチウムイオン電池用負極材料。
（付記３）
付記１または２に記載のリチウムイオン電池用負極材料において、
前記合金材料は、ＬｉＡＳｉＢ（ただし、７≦Ａ≦２５、３≦Ｂ≦７である。）により示される化合物である、リチウムイオン電池用負極材料。
（付記４）
付記１乃至３いずれか一つに記載のリチウムイオン電池用負極材料において、
前記硫化物固体電解質材料に対する前記合金材料の反応モル比が１．５以上７．７以下である、リチウムイオン電池用負極材料。
（付記５）
付記１乃至４いずれか一つに記載のリチウムイオン電池用負極材料において、
さらに炭素材料を含む、リチウムイオン電池用負極材料。
（付記６）
付記５に記載のリチウムイオン電池用負極材料において、
前記炭素材料は黒鉛質材料である、リチウムイオン電池用負極材料。
（付記７）
付記１乃至６いずれか一つに記載のリチウムイオン電池用負極材料において、
前記硫化物固体電解質材料および前記合金材料の合計重量に対する前記炭素材料の混合重量の比が０．０１以上１．５以下である、リチウムイオン電池用負極材料。
（付記８）
線源としてＣｕＫα線を用いたＸ線回折では検出できない程度の結晶子サイズを有するＳｉ微粒子を含む、リチウムイオン電池用負極材料。
（付記９）
付記８に記載のリチウムイオン電池用負極材料において、
さらに炭素材料を含む、リチウムイオン電池用負極材料。
（付記１０）
付記９に記載のリチウムイオン電池用負極材料において、
前記炭素材料は黒鉛質材料である、リチウムイオン電池用負極材料。
（付記１１）
付記１乃至１０いずれか一つに記載のリチウムイオン電池用負極材料からなる負極活物質層を集電体の表面に形成してなる、リチウムイオン電池用負極。
（付記１２）
付記１１に記載のリチウムイオン電池用負極と、電解質層と、正極とを備えた、リチウムイオン電池。
（付記１３）
付記１２に記載のリチウムイオン電池において、
前記電解質が固体電解質である、リチウムイオン電池。